(57)【要約】【課題】広い電位窓を有する蓄電池用水系電解質および蓄電池を提供する。【解決手段】水系溶媒と、カチオンおよびフッ素非含有無機アニオンからなる金属塩と、を含む蓄電池用水系電解質。【選択図】図６
2020198259.tif 000002
【特許請求の範囲】
【請求項１】
水系溶媒と、
カチオンおよびフッ素非含有無機アニオンからなる金属塩と、
を含む蓄電池用水系電解質。
【請求項２】
前記フッ素非含有無機アニオンは、硝酸、硫酸、亜硝酸、リン酸、および塩化物からなる群から選択される少なくとも一種である、
請求項１に記載の蓄電池用水系電解質。
【請求項３】
前記フッ素非含有無機アニオンは、硝酸である、請求項１または請求項２に記載の蓄電池用水系電解質。
【請求項４】
前記カチオンは、
Ｌｉ、Ｎａ、およびＫからなる群から選択される少なくとも１種と、Ｃａと、からなる、
請求項１〜請求項３の何れか１項に記載の蓄電池用水系電解質。
【請求項５】
前記金属塩が下記一般式（１）で表される、請求項１〜請求項４の何れか１項に記載の蓄電池用水系電解質。
Ｃａｘ／２Ｋ１−ｘＡｎ          一般式（１）
〔一般式（１）中、Ａｎは、前記フッ素非含有無機アニオンを表し、ｘは、数値を表す。〕
【請求項６】
前記一般式（１）中、ｘは、下記式（２）で表される、請求項５に記載の蓄電池用水系電解質。
０．５≦ｘ＜１      式（２）
【請求項７】
前記蓄電池用水系電解質における、前記フッ素非含有無機アニオンの質量モル濃度が、３．６ｍｏｌ／ｋｇ以上飽和濃度以下の範囲である、
請求項１〜請求項６の何れか１項に記載の蓄電池用水系電解質。
【請求項８】
正極と、
負極と、
請求項１〜請求項７の何れか１項に記載の蓄電池用水系電解質と、
を備えた蓄電池。
【発明の詳細な説明】
【技術分野】
【０００１】
本発明の実施形態は、蓄電池用水系電解質および蓄電池に関する。
【背景技術】
【０００２】
蓄電池に用いる電解質として、有機溶媒を用いた電解質が知られている。しかし、有機溶媒のイオン伝導度は水溶液と比べて極めて低く、急速な充電および放電特性が十分ではない。このため、水溶液を電解質として用いた蓄電池が開示されている。
【先行技術文献】
【特許文献】
【０００３】
【特許文献１】特開２０１３−０２０７４９号公報
【特許文献２】特開２０１７−１２６５００号公報
【発明の概要】
【発明が解決しようとする課題】
【０００４】
しかし、水系電解質を用いた場合、広い電位窓の蓄電池を提供することは困難であった。
【０００５】
本発明は、上記に鑑みてなされたものであって、広い電位窓を有する蓄電池用水系電解質および蓄電池を提供することを目的とする。
【課題を解決するための手段】
【０００６】
実施の形態の蓄電池用水系電解質は、水系溶媒と、カチオンおよびフッ素非含有無機アニオンからなる金属塩と、を含む。
【０００７】
上記フッ素非含有無機アニオンは、硝酸、硫酸、亜硝酸、リン酸、および塩化物からなる群から選択される少なくとも一種である。
【０００８】
上記フッ素非含有無機アニオンは、硝酸である。
【０００９】
上記カチオンは、Ｌｉ、Ｎａ、およびＫからなる群から選択される少なくとも１種と、Ｃａと、からなる。
【００１０】
上記金属塩が下記一般式（１）で表される。
【００１１】
Ｃａｘ／２Ｋ１−ｘＡｎ          一般式（１）
【００１２】
一般式（１）中、Ａｎは、上記フッ素非含有無機アニオンを表し、ｘは、数値を表す。
【００１３】
上記一般式（１）中、ｘは、下記式（２）で表される。
【００１４】
０．５≦ｘ＜１      式（２）
【００１５】
上記蓄電池用水系電解質における、上記フッ素非含有無機アニオンの質量モル濃度が、３．６ｍｏｌ／ｋｇ以上飽和濃度以下の範囲である。
【００１６】
実施形態の蓄電池は、正極と、負極と、上記蓄電池用水系電解質と、を備える。
【図面の簡単な説明】
【００１７】
【図１】図１は、実施の形態に係る、蓄電池用水系電解質に含まれる金属塩の組成と、蓄電池用水系電解質中の溶解度と、の関係を示す図である。
【図２】図２は、実施の形態に係る、蓄電池用水系電解質のイオン伝導度を示す図である。
【図３】図３は、実施の形態に係る、定電流充放電試験結果を示す図である。
【図４】図４は、実施の形態に係る、蓄電池用水系電解質のＣＶ測定結果を示す図である。
【図５Ａ】図５Ａは、実施の形態に係る、蓄電池用水系電解質のＬＳＶ測定結果を示す図である。
【図５Ｂ】図５Ｂは、図５Ａの拡大図である。
【図６】図６は、実施の形態に係る、電位窓測定結果を示す図である。
【発明を実施するための形態】
【００１８】
以下、本発明の実施の形態について説明する。
【００１９】
本実施の形態の蓄電池用水系電解質は、水系溶媒と、金属塩と、を含む。金属塩は、カチオンおよびフッ素非含有無機アニオンからなる。
【００２０】
本実施の形態の蓄電池用水系電解質は、水系の電解質であり、金属塩を構成するアニオンが、フッ素非含有無機アニオンである。
【００２１】
このため、本実施の形態の蓄電池用水系電解質を用いた蓄電池の電位窓を広くすることができる。
【００２２】
上記効果が奏される理由は明らかとなっていないが、以下のように推測される。しかしながら、以下の推測によって本発明は限定されない。
【００２３】
蓄電池用水系電解質に含まれるアニオンとして、フッ素非含有無機アニオンを用いることで、蓄電池用水系電解質中の金属塩の濃度を高濃度とすることができると考えられる。金属塩の濃度を高濃度とすることで、蓄電池用水系電解質中で多数のイオンが安定して存在し、安定した高濃度の電解質が実現される。このため、蓄電池用水系電解質は、容易に大電力を移送可能となり、高電圧および高エネルギー密度を実現することができる。従って、本実施の形態の蓄電池用水系電解質は、水系電解質にも拘らず、広い電位窓を実現することができると推測される。
【００２４】
以下、各成分の詳細を説明する。
【００２５】
まず、水系溶媒について説明する。
【００２６】
蓄電池用水系電解質に含まれる水系溶媒は、水を主溶媒とする溶媒である。主溶媒とする、とは、体積比で９０％以上水を含むことを示す。なお、水系溶媒は、水を主溶媒とする溶媒であればよく、非水溶媒を含む混合溶媒であってもよい。混合溶媒に含まれる非水溶媒は、水に可溶な溶媒であればよい。非水溶媒は、例えば、メタノール等のアルコール類、並びに、アセトン、アセトニトリル、ジメチルスルホキシド、又は、ジメチルカーボネート、エチルメチルカーボネート、ジエチルカーボネート、エチレンカーボネート、プロピレンカーボネート等のカーボネート類等の非プロトン性極性溶媒などである。
【００２７】
次に、金属塩について説明する。
【００２８】
蓄電池用水系電解質に含まれる金属塩は、蓄電池用水系電解質の溶質であり、カチオンおよびフッ素非含有無機アニオンからなる。
【００２９】
フッ素非含有無機アニオンは、フッ素を非含有の無機アニオンであればよく、その種類は限定されない。
【００３０】
例えば、フッ素非含有無機アニオンは、硝酸、硫酸、亜硝酸、リン酸、および塩化物からなる群から選択される少なくとも一種である。これらの内、金属塩を構成するフッ素非含有無機アニオンは、硝酸であることが特に好ましい。
【００３１】
なお、金属塩を構成するフッ素非含有無機アニオンは、上記群から単独または２種以上組み合わせたものであってもよい。
【００３２】
金属塩を構成するカチオンは、フッ素非含有無機アニオンと金属塩を構成するカチオンであればよく、その種類は限定されない。
【００３３】
例えば、金属塩を構成するカチオンは、Ｌｉ、Ｎａ、およびＫからなる群から選択される少なくとも１種と、Ｃａと、からなる事が好ましい。これらの内、金属塩を構成するカチオンは、ＫとＣａからなることが好ましい。
【００３４】
具体的には、金属塩は、下記一般式（１）で表される金属塩であることが好ましい。
【００３５】
Ｃａｘ／２Ｋ１−ｘＡｎ          一般式（１）
【００３６】
一般式（１）中、Ａｎは、フッ素非含有無機アニオンを表し、ｘは、数値を表す。
【００３７】
上記一般式（１）中、ｘは、下記式（２）で表されることが好ましく、下記式（３）で表されることが好ましく、下記式（４）で表されることが特に好ましい。
【００３８】
０．５≦ｘ＜１        式（２）
０．７≦ｘ＜１        式（３）
０．７≦ｘ≦０．９    式（４）
【００３９】
ｘの値が上記式（２）〜式（４）を満たすことで、蓄電池用水系電解質における金属塩の濃度を高濃度とすることができる。
【００４０】
なお、蓄電池用水系電解質における金属塩の濃度が高濃度である、とは、有機溶媒を用いた場合に比べて広い電位窓を実現するための、最低濃度以上であることを示す。
【００４１】
具体的には、例えば、蓄電池用水系電解質における、金属塩を構成するフッ素非含有無機アニオンの質量モル濃度が３．６ｍｏｌ／ｋｇ以上飽和濃度以下の範囲であると、広い電位窓の蓄電池用水系電解質を実現することができると考えられる。
【００４２】
なお、蓄電池用水系電解質における、金属塩を構成するフッ素非含有無機アニオンの質量モル濃度は、３．６ｍｏｌ／ｋｇ以上飽和濃度以下の範囲であることが好ましく、７．５ｍｏｌ／ｋｇ以上飽和濃度以下の範囲であることが更に好ましく、２０ｍｏｌ／ｋｇ以上飽和濃度以下の範囲が特に好ましい。
【００４３】
次に、他の成分について説明する。本実施の形態の蓄電池用水系電解質は、必要に応じて、他の成分を含んでいてもよい。
【００４４】
他の成分は、例えば、公知の過充電防止剤、脱酸剤、高温保存後の容量維持特性およびサイクル特性を改善するための特性改善助剤等である。蓄電池用水系電解質中の、これらの他の成分の含有量は、５質量％以下であることが好ましい。
【００４５】
次に、蓄電池について説明する。
【００４６】
本実施の形態の蓄電池は、正極と、負極と、上記蓄電池用水系電解質と、を備える。蓄電池は、充電および放電の可能な蓄電池であればよい。蓄電池は、例えば、二次電池である。
【００４７】
正極および負極には、蓄電池として用いられる公知の材料を用いればよい。
【００４８】
例えば、負極には、公知の正極用の材料を用いればよい。また、例えば、正極には、公知の正極用の材料を用いればよい。また、蓄電池にセパレータを用いる場合についても、公知のセパレータを用いればよい。
【００４９】
蓄電池の形状は、正極、負極、および蓄電池用水系電解質を収納することができる形状であればよく、限定されない。例えば、蓄電池は、円筒型、コイン型、平板型、ラミネート型などである。
【００５０】
以下に実施例を挙げて本発明を具体的に説明するが、本発明はこれらの実施例に制限されるものではない。
【００５１】
図１は、上記一般式（１）で表される金属塩の組成と、蓄電池用水系電解質中の金属塩の溶解度との関係を示す図である。縦軸は、蓄電池用水系電解質の含水量（水系溶媒の質量モル濃度（ｍｏｌ／ｋｇ））を示す。横軸は、上記一般式（１）におけるｘの値を示す。
【００５２】
図１に示すように、蓄電池用水系電解質における、金属塩を構成するフッ素非含有無機アニオンの飽和濃度（質量モル濃度）は、金属塩の組成がＣａ０．２５Ｋ０．５ＮＯ３（上記一般式（１）中のｘ＝０．５）である場合、７．５２ｍｏｌ／ｋｇであった。また、蓄電池用水系電解質における、金属塩を構成するフッ素非含有無機アニオンの飽和濃度（質量モル濃度）は、金属塩の組成がＣａ０．４Ｋ０．２ＮＯ３（上記一般式（１）中のｘ＝０．８）である場合、２０．６５ｍｏｌ／ｋｇであった。また、蓄電池用水系電解質における、金属塩を構成するフッ素非含有無機アニオンの飽和濃度（質量モル濃度）は、金属塩の組成がＣａ０．４３２２Ｋ０．１３５６ＮＯ３（上記一般式（１）中のｘ＝０．８６４４）である場合、２０．３ｍｏｌ／ｋｇであった。
【００５３】
このため、広い電位窓の蓄電池用水系電解質の実現のために、金属塩の質量モル濃度を高濃度（例えば、金属塩を構成するフッ素非含有無機アニオンの質量モル濃度を３．６ｍｏｌ／ｋｇ以上）に調整するためには、上記一般式におけるｘの値が、上記式（２）を満たすことが好ましく、上記（３）を満たすことが更に好ましく、上記式（４）を満たすことが特に好ましい事が、確認できた。
【００５４】
図２は、本実施の形態の蓄電池用水系電解質のイオン伝導度（ｍｓ／ｍ）を示す図である。図２には、金属塩の組成がＣａ０．４Ｋ０．２ＮＯ３（上記一般式（１）中のｘ＝０．８）であり、蓄電池用水系電解質における、金属塩を構成するフッ素非含有無機アニオンの質量モル濃度が２０．６５ｍｏｌ／ｋｇである場合を、一例として示した。
【００５５】
ここで、イオン伝導度は、一般的に、蓄電池用水系電解質に含まれる金属塩の濃度が高いほど低くなることが知られている。
【００５６】
一方、本実施の形態の蓄電池用水系電解質は、図２に示すように、金属塩を構成するフッ素非含有無機アニオンの質量モル濃度が２０．６５ｍｏｌ／ｋｇといった高濃度であるにもかかわらず、室温（例えば、２５℃）以上の環境であれば、蓄電池として適用可能な充分なイオン伝導度を示すことが確認できた。すなわち、本実施の形態の蓄電池用水系電解質は、蓄電池として実用可能なイオン伝導度を示すことを確認することができた。
【００５７】
図３は、本実施の形態の蓄電池用水系電解質を用いた蓄電池の定電流充放電試験結果を示す図である。図３中、横軸は充放電の容量（ｍＡｈ／ｇ）を示し、縦軸は電圧（Ｖ）を示す。
【００５８】
図３の試験条件は、以下とした。詳細には、以下構成のハーフセルを作製した。
・正極：Ｋ２Ｍｎ［Ｆｅ（ＣＮ）６］
・負極：活性炭
・セパレータ：ガラスフィルター（ＡＤＶＡＮＴＥＣ）
・蓄電池用水系電解質：金属塩の組成がＣａ０．４Ｋ０．２ＮＯ３（上記一般式（１）中のｘ＝０．８）であり、蓄電池用水系電解質における該金属塩を構成するフッ素非含有無機アニオンの質量モル濃度が２０．６５ｍｏｌ／ｋｇの電解質。
【００５９】
上記ハーフセルについて、以下の（ｉ）および（ｉｉ）の条件を充放電の１サイクルとし、６サイクルの充放電を行い、各々のサイクルの容量（放電容量，充電容量）（ｍＡｈ／ｇ）の変化を測定した。測定結果を図３に示した。
【００６０】
（ｉ）充電条件：電流０．０１９６５６ｍＡ、上限電圧（充電終止電圧）１．２Ｖ  ｖｓ．  Ａｇ／ＡｇＣｌ
（ｉｉ）放電条件：電流０．０１９６５６ｍＡ、下限電圧（放電終止電圧）−０．４Ｖ  ｖｓ．  Ａｇ／ＡｇＣｌ
【００６１】
図３に示すように、充放電の可逆的な動作を確認することができた。このため、本実施の形態の蓄電池用水系電解質を用いた蓄電池は、蓄電池として実用可能であることを確認することができた。
【００６２】
図４は、本実施の形態の蓄電池用水系電解質のＣＶ（Ｃｙｃｌｉｃ  Ｖｏｌｔａｍｍｅｔｒｙ）測定結果を示す図である。図４中、横軸は電位を示し、縦軸は電流密度を示す。
【００６３】
図４に示すＣＶ測定には、３極式セルを用い、作用極としてＫ２Ｍｎ［Ｆｅ（ＣＮ）６］：ＫＢ：ＰＶｄＦ＝７０：２０：１０（ｗｔ．％），集電体にＴｉ箔を用いた。また、対極として、活性炭：ＫＢ：ＰＴＦＥ＝８０：１０：１０（ｗｔ．％），集電体にＡｌメッシュを用いた。参照電極としてＡｇ／ＡｇＣｌ電極を用いた。電位掃引は、下電位を３．０ＶｖｓＫ／Ｋ＋、上電位を４．４Ｖ  ｖｓ  Ｋ／Ｋ＋に設定し、掃引速度０．１ｍＶ／ｓで実施した。
【００６４】
また、蓄電池用水系電解質として、金属塩の組成：Ｃａ０．４Ｋ０．２ＮＯ３（上記一般式（１）中のｘ＝０．８）、蓄電池用水系電解質における該金属塩を構成するフッ素非含有無機アニオンの質量モル濃度が２０．６５ｍｏｌ／ｋｇである、電解質を用いた。
【００６５】
図４に示すように、可逆的な酸化還元反応を確認することができた。このため、本実施の形態の蓄電池用水系電解質を用いた蓄電池は、蓄電池として実用可能であることを確認することができた。
【００６６】
図５Ａは、本実施の形態の蓄電池用水系電解質のＬＳＶ（Ｌｉｎｅａｒ  Ｓｗｅｅｐ  Ｖｏｌｔａｍｍｅｔｒｙ）測定結果を示す図である。図５Ｂは、図５Ａの拡大図である。
【００６７】
図５Ａおよび図５Ｂ中、横軸は電位を示し、縦軸は電流密度（ｍＡ／ｃｍ３）を示す。
【００６８】
図５Ａおよび図５ＢのＬＳＶ測定には、三極式セルを用い、作用極として、高電位側をＴｉ箔、低電位側をＡｌ箔とした。また、対極としてＰｔ線を用い、参照極として銀−塩化銀電極（Ａｇ｜ＡｇＣ）を用いた。また、走査速度は、０．５ｍＶ／ｓとした。
【００６９】
また、蓄電池用水系電解質として、金属塩の組成、および、蓄電池用水系電解質における金属塩を構成するフッ素非含有無機アニオンの質量モル濃度、がそれぞれ以下である電解質をそれぞれ用い、各々の蓄電池用水系電解質についてＬＳＶ測定を行った。
【００７０】
・金属塩の組成：Ｃａ０．２５Ｋ０．５ＮＯ３（上記一般式（１）中のｘ＝０．５），質量モル濃度７．５２ｍｏｌ／ｋｇ
・金属塩の組成：Ｃａ０．４Ｋ０．２ＮＯ３（上記一般式（１）中のｘ＝０．８），質量モル濃度２０．６５ｍｏｌ／ｋｇ
・金属塩の組成：Ｃａ０．４３２２Ｋ０．１３５６ＮＯ３（上記一般式（１）中のｘ＝０．８６４４），質量モル濃度２０．３ｍｏｌ／ｋｇ
【００７１】
図６は、本実施の形態の蓄電池用水系電解質を用いた蓄電池の電位窓測定結果を示す図である。詳細には、図６は、図５Ａ〜図５Ｂに示すＬＳＶ測定結果から、金属塩の組成およびフッ素非含有無機アニオンの質量モル濃度の少なくとも一方の異なる複数種類の蓄電池用水系電解質の各々の、電位窓の測定結果を示す図である。
【００７２】
図６に示すように、本実施の形態の蓄電池用水系電解質は、上記一般式（１）におけるｘの値が何れの値であり、且つ、フッ素非含有無機アニオンの質量モル濃度が３．６ｍｏｌ／ｋｇ以上の範囲内の何れの値であっても、３．１０以上といった広い電位窓が実現されることを確認できた。
【００７３】
ここで、蓄電池用の電解質の溶媒として有機溶媒を用いた場合には、イオン伝導度が水系溶媒を用いた場合に比べて極めて低いことが知られている。このため、蓄電池として実現可能な電位窓を実現するためには、電解質に含まれる塩の濃度を低濃度とする必要があり、広い電気窓を実現することは困難であった。
【００７４】
一方、本実施の形態の蓄電池用水系電解質は、溶媒として有機溶媒を用いた場合に比べて広い電位窓を実現することが出来る。
【００７５】
以上、本発明の実施の形態を説明したが、上記実施の形態は、例として提示したものであり、発明の範囲を限定することは意図していない。上記新規な実施の形態は、その他の様々な形態で実施されることが可能であり、発明の要旨を逸脱しない範囲で、種々の省略、置き換え、変更を行うことができる。これら実施の形態は、発明の範囲や要旨に含まれるとともに、特許請求の範囲に記載された発明とその均等の範囲に含まれる。
【図１】
2020198259.tif 000003
【図２】
2020198259.tif 000004
【図３】
2020198259.tif 000005
【図４】
2020198259.tif 000006
【図５Ａ】
2020198259.tif 000007
【図５Ｂ】
2020198259.tif 000008
【図６】
2020198259.tif 000009